【手続補正書】
【提出日】平成15年10月7日(2003.10.7)
【手続補正１】
【補正対象書類名】明細書
【補正対象項目名】請求項４
【補正方法】変更
【補正の内容】
【請求項４】
ウェブの直交領域が安定した波の波形形状している、請求項１〜３のいずれか一つに記載のウエブ形成された直交積層体。
【手続補正２】
【補正対象書類名】明細書
【補正対象項目名】請求項７
【補正方法】変更
【補正の内容】
【請求項７】
一般的に対称的な配置にある（Ａ）が少なくとも２枚のフィルムで構成されており、配向の主方向を持つそれらがウェブの縦方向に対して０°より大きい角度および３５°より小さい角度をなしている、請求項１〜６のいずれか一つに記載の直交積層体。
【手続補正３】
【補正対象書類名】明細書
【補正対象項目名】請求項１２
【補正方法】変更
【補正の内容】
【請求項１２】
Ｂを構成するフィルムまたは複数のフィルムの各々の中の主な層がポリプロピレンをベースとする、請求項１〜９のいずれか一つに記載の直交積層体。
【手続補正４】
【補正対象書類名】明細書
【補正対象項目名】請求項１３
【補正方法】変更
【補正の内容】
【請求項１３】
配向の主方向をそれぞれに示す異なる複数のフィルムのサンドイッチウェブを形成しており、これらの配向の方向が互いに交差しておりそして次いでサンドイッチされたフィルムがその溶融範囲以下で更にウェブの縦方向に互いに延伸されそしてこの縦方向延伸の前または後にウェブの横方向にも互いに延伸されることによって配向され、この横方向延伸が溝付きロールの間で実施されそしてサンドイッチ中の複数のフィルムが接合して、縦および横延伸操作の前、間または後に積層体を形成する、直交積層体の製造方法において、上記サンドイッチウェブがそれぞれフィルム（Ａ’）および（Ｂ’）の２枚のフィルムまたはその集積物よりなり、サンドイッチウェブの一方の側に（Ａ’）がそしてもう一方の側に（Ｂ’）があり、そしてそれによって（Ａ’）が配向の主方向が一般にサンドイッチウェブの縦方向に従うフィルムａ）かまたは得られる、配向の主方向が一般に上記方向に従うフィルムの集積物ｂ）であり、そして上記配向または得られる配向が、（Ａ’）および（Ｂ’）が一緒になってサンドイッチをもたらす前に収縮試験することによって測定する時に、同じ方向で（Ｂ’）での配向または得られる配向よりも強くそしてさらに（Ｂ’）が、配向の主方向がウェブの縦方向に一般に直角をなすフィルムａ）かまたは配向の得られる主方向がウェブの縦方向に対して一般に直角をなすフィルムの集積物ｂ）であり、その際に不配向状態の材料（Ａ’）の弾性係数（Ｅ）が不配向状態の材料（Ｂ’）の弾性係数より少なくとも１５％小さくそして（Ｂ’）の上記配向または得られる配向が、（Ａ’）および（Ｂ’）が一緒になってサンドイッチをもたらす前の収縮試験によると、上記直角方向での（Ａ’）の配向よりも強いことを特徴とする、上記方法。
【手続補正５】
【補正対象書類名】明細書
【補正対象項目名】請求項１４
【補正方法】変更
【補正の内容】
【請求項１４】
（Ａ’）がサンドイッチウェブの少なくとも１０％を構成しそしてサンドイッチウェブの縦方向での（Ａ’）および（Ｂ’）の収縮率がそれぞれ百分率で示して、（Ａ’）および／または（Ｂ’）（Ａ’および／またはＢ’が集積物である場合）中のフィルムがそれらの性質を変化させることなく互いに接合されそして（Ａ’）および（Ｂ’）を同じ温度に加熱した時に方向付けられる縦方向でのそれらの収縮率について試験する試験によると少なくとも１０％相違し、その際にどちらが低いとしても、該温度が機械的に測定される（Ａ’）または（Ｂ’）の融点に近いかまたはそれ以下である、請求項１３に記載の方法。
【手続補正６】
【補正対象書類名】明細書
【補正対象項目名】請求項２０
【補正方法】変更
【補正の内容】
【請求項２０】
２つの溶融配向した層の第一の直交積層体を対抗回転ダイ部材によって形成し、その積層をこれらの層がダイから離れる直前、間または直後に、好ましくは接合を減らすように変えるために小さい同時押出成形された層を挟んで行い、その際に２つの層の各々での溶融配向が第一の直交積層体の縦配向と４５°より小さい角度を形成し、そして次に上述の引き延ばしを実施して集積物（Ａ’）を製造する、請求項１７に記載の方法。
【手続補正７】
【補正対象書類名】明細書
【補正対象項目名】００２３
【補正方法】変更
【補正の内容】
【００２３】
熱融着に対して直角になる様に予め決められた方向で好ましくは少なくとも３０％（請求項３および１５）および更に好ましくは３５％、４０％またはそれ以上である、（Ａ）または（Ａ’）の比較的大きい収縮率は、適切な強い構造を生み出しそしてそれによって厚さも増加される。この融着部の周囲で必然的に行われる加熱は、融着加工棒の表面部が次第に細くなっているか、曲がっているかまたは境界のところで丸くなっていること（これらは通常は融着された材料の“傷跡”を避けるため存在する。）でもたらされる特に興味が持てかつ有効な効果をもたらす（Ａ）および（Ｂ）の異なる収縮を生じさせる（顕微鏡写真図８ｂ、ｃおよびｄ参照）。


【手続補正８】
【補正対象書類名】明細書
【補正対象項目名】００２４
【補正方法】変更
【補正の内容】
【００２４】
直交積層体の本発明の性質の基礎となる異なる収縮率は、接合した領域からいくらかの距離のところの顕微鏡写真に見られる様に、（Ａ）側凹面を形成する方向に直交積層体を曲げる。しかしながら材料が溶融された柔らかい接合領域に直ぐ隣接する部分は、反対方向に曲がることによって（Ａ）−側が凸面になり、上記の曲がりを相殺する。これは間接的には異なる収縮率の結果である後者の曲がりが溶融した状態での剥離の１種のように作用しそして融着部を補強する。


【手続補正９】
【補正対象書類名】明細書
【補正対象項目名】００３２
【補正方法】変更
【補正の内容】
【００３２】
一般に本発明の直交積層体における幾つかの異なる収縮効果が室温で引き起こされる。すなわち、これについて予め注意しない限り、ウェブの横方向の周辺で硬化する傾向がある。これは直交積層体で造られたウェブまたは袋の取扱にとって不利であり得る。この問題を克服するためにウェブの直交領域は安定した波を持つ波形を有していてもよく、好ましくは波の頂部から波の頂部までの測定される波の距離は５ｍｍより小さい（請求項４および５）。しかしながらこの波付けは好ましくは非常に狭くあるべきである。この様に安定した狭い波を持つ直交積層体を製造すること自体は既に公知である（ヨーロッパ特許出願公開（Ａ）第０，６２４，１２６号明細書参照）。このヨーロッパ特許出願公開明細書に開示された方法は本発明との関係では直接的に適用できる。ウェブ全体の直交領域のかゝる波付けは室温でカーリング（異なる収縮）する傾向をなくし得るが、積層体が溶融範囲の近くの温度に加熱された時には、この安定な波付けは横方向収縮によって消失するので、熱融着の間の異なる収縮による本発明の波付けは著しく低下しない。


【手続補正１０】
【補正対象書類名】明細書
【補正対象項目名】００５７
【補正方法】変更
【補正の内容】
【００５７】
押出成形に続いて、フィルムを１．３０：１の割合で４０℃で縦方向に延伸する。


【手続補正１１】
【補正対象書類名】明細書
【補正対象項目名】００５８
【補正方法】変更
【補正の内容】
【００５８】
（Ｂ’）のために使用される２枚のフィルムはゲージ(gauge) ４５．４ｇ／ｍ2 で押出成形する。主層（ａ）は７０％のＨＭＷＨＤＰＥ＋１０％のポリプロピレン＋２０％のＬＬＤＰＥよりなる。積層層（ｂ）は（Ａ’）のそれと同じ組成である。更に3 枚フィルム−サンドイッチの中心の（Ｂ’）フィルムは両表面上に積層層を持ち、それらは全重量のそれぞれ１０％である。他のフィルム（Ｂ’）は熱融着層（ｃ）を有する。この表面フィルム（Ｂ’）は７５％の主層（ａ）、１５％の熱融着層（ｃ）および１０％の積層層（ｂ）よりなる。  これら２枚のフィルム（Ｂ’）は５７°の角度でらせん状に裁断される。


【手続補正１２】
【補正対象書類名】明細書
【補正対象項目名】００６０
【補正方法】変更
【補正の内容】
【００６０】
これらの段階は実質的にヨーロッパ特許（Ｂ）第０, ２７６, １００号明細書、実施例３における様に行う。最終直交積層体のゲージは８９ｇ／ｍ2 である。


【手続補正１３】
【補正対象書類名】明細書
【補正対象項目名】００６１
【補正方法】変更
【補正の内容】
【００６１】
積層体のサンプル（約０．５ｍ2 ）をフィルム（Ａ）および接合されたフィルム群（Ｂ）に分離されそして両方を異なる温度で収縮処理する。（Ａ）は機械方向（ｍ．ｄ．）だけ、（Ｂ）はｍ．ｄ．および横方向（ｔ．ｄ．）で行う。分離は室温で次の様に行う：
サンプルの角を、層間剥離の十分なポイントをつくるために繰り返し曲げる。（Ａ）と（Ｂ）との間の切れ目をこの曲げた角で開きそしてその裂け目を引裂により広げる。比較的弱い接合および異なるフィルムの色々な配向方向のために、裂け目は異なるフィルムの色々な配向方向で広がるが、引裂力がその接合を局所的になくさせる。（この現象は配向したフィルムの直交積層体が高い耐引裂伝播性を示す理由である。それ故に直交積層体は個々のフィルムの間の比較的低い接合で一般につくられている）。層間剥離がこの様に局所で開始された時に、個々のフィルムの性質に影響を及ぼすことなしに簡単に手で容易に剥離することができる。この剥離によってフィルムＡはフィルム群Ｂから分離されるが、フィルム群Ｂは接合を維持している。


【手続補正１４】
【補正対象書類名】明細書
【補正対象項目名】００７６
【補正方法】変更
【補正の内容】
【００７６】
【表１】
2004503401.tif 000001
【手続補正１５】
【補正対象書類名】図面
【補正対象項目名】図６
【補正方法】変更
【補正の内容】
【図６】
2004503401.tif 000002
【手続補正１６】
【補正対象書類名】図面
【補正対象項目名】図７
【補正方法】変更
【補正の内容】
【図７】
2004503401.tif 000003